(9) JP 2017-66265 A 2017.4.6 ４０００ｍｍ以上フィルムロールの１８７５〜２１２５ｍｍを中央部、端から２５０ｍｍ 以内を端部として、中央部と端部それぞれからフィルムを切り出し、⽰差⾛査熱量計（Ｔ Ａ Ｉｎｓｔｒｕｍｅｎｔｓ社製ＤＳＣ Ｑ１００）により、２０℃／分の昇温速度にて３ ０℃〜２８０℃の範囲で測定を実施した。この測定により得られた⽰差⾛査熱量測定チャ ートにおけるポリエステル結晶融解ピーク前の微⼩吸熱ピーク温度をＴｍｅｔａ（℃）と した。なおＴｍｅｔａはポリエステルフィルムに対する熱処理温度の履歴として出現する 。 各実施例・⽐較例で⽤いる調整法を参考例として⽰す。  [実施例１〜３]  １００質量部のポリエステル樹脂１を圧⼒１ｋＰａの減圧条件下、温度１７０℃で４時 間乾燥した後、押出機に供給し２７５〜２８５℃で溶融押出を⾏った。ステンレス鋼繊維 を焼結圧縮した平均⽬開き８０μｍのフィルターで濾過した後、Ｔ字型⼝⾦よりシート状 に押し出し、静電印加キャスト法を⽤いて表⾯温度２０℃の鏡⾯キャスティングドラムに 巻き付けて冷却固化せしめた。この未延伸フィルムを予熱ロールにて８５℃に予熱後、上 下⽅向からラジエーションヒーターを⽤いて１００℃まで加熱しつつロール間の周速差を 利⽤して⻑⼿⽅向に３．３〜３．４倍延伸し、引き続き冷却ロールにて２５℃まで冷却し 、⼀軸配向（⼀軸延伸）フィルムとした。  次いで、⼀軸配向（⼀軸延伸）フィルムをクリップで把持してオーブン中にて１００℃ の熱⾵にて予熱し、引き続き連続的に延伸⼯程において１２０℃熱⾵で加熱しながら幅⽅ 向に３．９倍延伸した。なお、幅⽅向の延伸については、延伸⼯程の中間点における延伸 倍率を３．０倍とし、中間点にて幅⽅向延伸の７１％が完了するように設定した。得られ た⼆軸配向（⼆軸延伸）フィルムは中間⼯程を経て熱処理⼯程に導き、第１の熱処理とし て２０５〜２１０℃の熱⾵にて３．５秒、第２の熱処理として２１０〜２１５℃の熱⾵に て２０秒間処理を⾏った。なお、中間⼯程は周囲を断熱壁で囲われており、熱⾵等による 加熱は実施せず、⼯程内の排気のみを⾏い、雰囲気温度を１５０℃に調整した。また、中 間⼯程のフィルム通過時間は３．５秒であった。熱処理⼯程を経たフィルムを２００℃に て幅⽅向に６％の弛緩処理を実施した後に続けて１００℃まで冷却した次いで、フィルム をオーブンより引き出し、幅⽅向両端部を除去した後に巻き取り、厚さ１２５μｍ、幅５ ５００ｍｍのポリエステルフィルムロールを得た。得られたポリエステルフィルムの特性 を表１に⽰す。  得られたフィルムロールの中央部、端部ともに、⽅向によらず⾼い耐加⽔分解性能とコ ート密着性を有した⾮常に優れたフィルムであった。また、フィルムロール幅が４０００ ｍｍ以上であり⽣産性に優れた⼆軸配向ポリエステルフィルムであった。 【００３５】 【００３４】 【００３３】 【００３２】